СОТОВАЯ ПЛИТА ИЗ МАГНИЕВОГО СПЛАВА И СПОСОБ ЕЕ ПОЛУЧЕНИЯ

1. Сотовая плита из магниевого сплава, образованная путем клеевого соединения верхней панели, нижней панели и конструкции сотовой сердцевины и характеризующаяся тем, что верхняя панель и нижняя панель обе выполнены из катаных листов магниевого сплава, а конструкция сотовой сердцевины представляет собой шестиугольную конструкцию, образованную путем точного пластического формования фольги из магниевого сплава.
2. Сотовая плита из магниевого сплава по п.1, характеризующаяся тем, что толщина сотовой плиты составляет в пределах 8-45 мм, при этом толщина верхней и нижней панелей составляет соответственно в пределах 0,6-3,5 мм, высота отверстия шестиугольной соты конструкции сотовой сердцевины составляет в пределах 5-15 мм, радиус галтели составляет в пределах 0,4-1,2 мм, а толщина и ширина фольги из магниевого сплава для изготовления конструкции сотовой сердцевины составляют соответственно в пределах 0,08-0,25 мм и в пределах 6-38 мм.
3. Способ получения сотовой плиты из магниевого сплава по п.2, включающий в себя процесс изготовления конструкции сотовой сердцевины, процесс подготовки панелей, объединение клеевым соединением конструкции сотовой сердцевины с панелями, процесс формирования сотовой панели путем отверждения под давлением и процесс обработки поверхности в соответствии с требованием и характеризующийся тем, что процесс изготовления конструкции сотовой сердцевины включает в себя следующие этапы:
(1) прокатку полосы из магниевого сплава с помощью процесса горячей или холодной прокатки, при этом магниевый сплав прокатывают в фольгу с толщиной 0,08-0,25 мм;
(2) разрезание фольги из магниевого сплава, при этом фольгу из магниевого сплава режут на ленты фольги с шириной 6-38 мм в соответствии с конструкционным требованием сотовой плиты;
(3) формование гибкой ленты фольги из магниевого сплава точно и без повреждений, при этом после пластического формования для создания угла, полученный радиус галтели составляет в пределах 0,4-1,2 мм, и соответственно скорость деформации при формовании составляет в пределах 0,01-0,00001/с;
(4) расположение слоями, склеивание по размерам, соединение и отверждение заготовки сотовой сердцевины с образованием упомянутой конструкции сотовой сердцевины, при этом толщина изготовленной конструкции сотовой сердцевины составляет в пределах 6-38 мм, а высота отверстия шестиугольной соты составляет в пределах 5-15 мм.